連続工程によって基板フィルムをヨウ素で染色し、そしてそれを配向することによる、偏光特性を示すフィルム偏光フィルムの準備のための装置であって、第1槽の温度を測定するための温度計第1槽温度計を備えた第1槽であって、基板フィルムとしてのポリビニルアルコールPVAフィルムが洗浄される、第1槽;第2槽の温度を測定するための温度計第2槽温度計および第2槽の濃度を測定するための密度計第2槽密度計を備えた第2槽であって、前記洗浄されたPVAフィルムがヨウ素溶液に浸され、その中で染色される、第2槽;前記ヨウ素で染色されたPVAフィルムが延伸ローラーによって延ばされ、それ故に染色ヨウ素が配向される、第3槽;オーブンの温度を測定するための温度計オーブン温度計を備えたオーブンであって、前記ヨウ素が配向されたPVAフィルムを乾燥させる、オーブン;および前記第1および第2槽、および前記オーブンの上記温度計、ならびに前記第2槽の密度計によって測定された入力データの特徴に関する情報、および前記連続工程に導入されるPVAフィルムの特徴に関する情報に基づき、前記偏光フィルムの透過率を予測し、そして、前記第1および第2槽、および前記オーブンの温度、ならびに前記第2槽に供給される組成物の量を制御する中央制御装置;を含む、装置。前記第2槽温度計は、前記第2槽内部の2つ以上の位置で温度を測定する、請求項1に記載の装置。前記第2槽の濃度は、ヨウ素およびヨウ化カリウムの濃度を含む、請求項1に記載の装置。前記第2槽における組成物は、ヨウ素およびヨウ化カリウムを含む、請求項1に記載の装置。前記中央制御装置による透過率の予測結果に基づき、前記第2槽に供給される前記組成物を補充する組成物フィーダーをさらに含む、請求項1に記載の装置。前記透過率の予測は、部分最小二乗法PLSに基づくPVAフィルム透過率モデルによって実施される、請求項1に記載の装置。前記洗浄されたPVAフィルムを膨潤するための第1付属槽1Aと、前記染色されたPVAフィルムを洗浄するための第2付属槽2Aと、をさらに含む、請求項1に記載の装置。請求項1に記載の装置によって準備される偏光フィルムの上部および底部のそれぞれに保護フィルムを取り付けることによって作られる、偏光シート。前記保護フィルムは三酢酸セルロースTACを含む、請求項8に記載の偏光シート。連続工程によって基板フィルムをヨウ素で染色し、そしてそれを配向することによる、偏光特性を示すフィルム偏光フィルムの準備方法であって、第1槽において基板フィルムとしてのPVAフィルムを洗浄し、第1槽温度計を用いて前記第1槽の温度を測定する、第1プロセス;前記洗浄されたPVAフィルムを、ヨウ素溶液を含む第2槽に浸し、それを染色し、第2槽温度計および第2槽密度計を用いて前記第2槽の温度および濃度を測定する、第2プロセス;第3槽において前記ヨウ素で染色されたPVAフィルムを延伸ローラーによって延ばし、前記PVAフィルムの染色ヨウ素が配向される、第3プロセス;オーブンにおいて前記ヨウ素が配向されたPVAフィルムを乾燥させ、オーブン温度計を用いて前記オーブンの温度を測定する、乾燥段階;および前記第1および第2槽、および前記オーブンの上記温度計、ならびに前記第2槽の密度計によって測定された入力データの特徴に関する情報、および前記連続工程に導入されるPVAフィルムの特徴に関する情報に基づき、偏光フィルムの透過率を予測し、そして、前記第1および第2槽、および前記オーブンの温度、ならびに前記第2槽に供給される組成物の量を制御する、制御プロセス;を含む、方法。第1付属槽1Aで前記洗浄されたPVAフィルムを膨潤する第1付属プロセス1Aと、第2付属槽2Aで前記染色されたPVAフィルムを洗浄する第2付属プロセス2Aと、をさらに含む、請求項10に記載の方法。従って、本発明は、未だ解決されていない上記および他の技術的問題を解決するためになされた。上記の問題を解決するための様々な外的および内的研究および実験の結果、本発明の発明者は、偏光フィルムの準備のための装置が、第1槽の温度を測定するための温度計を備えた第1槽;第2槽の温度を測定するための温度計および第2槽の濃度を測定するための密度計を備えた第2槽;オーブンの温度を測定するための温度計を備えたオーブン;第1および第2槽、およびオーブンの上記温度計、ならびに第2槽の密度計によって測定された入力データの特徴に関する情報、および連続工程に導入されるPVAフィルムの特徴に関する情報に基づき、偏光フィルムの透過率を予測し、そして、第1および第2槽、およびオーブンの温度、ならびに第2槽に供給される組成物の量を制御する中央制御装置;を含む場合、透過率は、偏光フィルムを製造するために導入されたPVAフィルムの特徴に基づいて成功裏に予測され得、それ故に、PVAフィルムの材料損失および製造ラインのシャットダウン期間は、前もって第2槽に供給される組成物の量、ならびに個々のデバイスの温度を調整することによって、顕著に低減され得ることを発見した。この発見に基づき、本発明は完了した。従って、上述の目的を達成するために、本発明の一側面によると、連続工程によって基板フィルムをヨウ素で染色し、そしてその染色フィルムを配向することによって、偏光特性を示すフィルム以下偏光フィルムと呼ぶの準備のための装置が提供される。このような装置は、第1槽の温度を測定するための温度計第1槽温度計を備えた第1槽であって、基板フィルムとしてのポリビニルアルコールPVAフィルムが洗浄される、第1槽;第2槽の温度を測定するための温度計第2槽温度計および第2槽の濃度を測定するための密度計第2槽密度計を備えた第2槽であって、洗浄されたPVAフィルムがヨウ素溶液に浸され、その中で染色される、第2槽;ヨウ素で染色されたPVAフィルムが延伸ローラーによって延ばされ、それ故に染色ヨウ素が配向される、第3槽;オーブンの温度を測定するための温度計オーブン温度計を備えたオーブンであって、ヨウ素が配向されたPVAフィルムを乾燥させる、オーブン;および第1および第2槽、およびオーブンの上記温度計、ならびに第2槽の密度計によって測定された入力データの特徴に関する情報、および連続工程に導入されるPVAフィルムの特徴に関する情報に基づき、偏光フィルムの透過率を予測し、そして、第1および第2槽、およびオーブンの温度、ならびに第2槽に供給される組成物の量を制御する中央制御装置;を含むことができる。手短に言えば、本発明の偏光フィルムの準備のための装置は、偏光フィルムの透過率に影響する様々な因子またはパラメータの中で、第1槽およびオーブンの温度、第2槽の温度およびその濃度などの比較的高い相関関係を有する幾つかのデータ、ならびに連続工程に導入されるPVAフィルムの特徴に関する情報に基づき、前もって偏光フィルムの透過率を予測することができ、それ故に、予測された透過率に応じて、第2槽に供給される組成物の量、ならびに第1および第2槽、およびオーブンの温度を制御することができる。従って、例えば、PVAフィルムが置換されるときに供給組成物の量が偏光フィルムの準備後、試運転およびその透過率の測定の間に制御される、偏光フィルムの製造のための従来のプロセスと比較すると、本発明は、製造ラインのシャットダウンも試運転のためのPVAフィルムの消費の増加も必要とせず、それ故に、PVAフィルム損失を低減し、その一方で、製造ラインの利用性を向上させる。第2槽は通常、大規模であるため、その温度は、第2槽における反応条件を理由として、異なる測定地点で変化し得る。上記問題を解決するために、第2槽温度計は、第2槽の2つ以上の部分での温度を測定し得る。この場合、温度が測定される第2槽の部分は、例えば、PVAフィルムの上部および底部;第2槽が撹拌されるときの第2槽の温度測定地点、およびその中の濃度を標準化するためにその撹拌のない第2槽の別の温度測定地点などを含むことができる。第2槽は、洗浄されたPVAフィルムをヨウ素溶液に浸し、それを染色するのに使用されるため、第2槽の濃度は実質的に、ヨウ素およびヨウ化カリウムの全体の濃度であり、あるいはその反対で、第2槽に置かれた組成物は、ヨウ素およびヨウ化カリウムの両方を含むことがある。本発明の好ましい実施形態によると、偏光フィルムを準備するための装置はさらに、中央制御装置による透過率予測の結果に基づき第2槽に存在する組成物を補充する、組成物フィーダーを含むことができる。したがって、PVAフィルムの透過率の予測結果に応じて、組成物フィーダーは自動的に、第2槽に組成物、つまりヨウ素および/またはヨウ化カリウムを補充することができる。PVAフィルムの透過率予測は、部分最小二乗法PLSに基づくPVAフィルム透過率モデルによって実施され得る。参考までに、PLSは、測定値からの二乗値の合計を見積もり、少なくともその値を計算することによって、測定結果を処理する方法をいう。PLSに基づくPVAフィルム透過率モデルは例えば、第1および第2槽、およびオーブンの温度計によって測定された温度、ならびに第2槽の密度計によって測定された濃度を用いて、PVAフィルムの透過率を予測する、重回帰分析モデルであり得る。PVAフィルムの透過率予測モデルの実施例が、以下で示され得る。PVAフィルムの予測透過率=ax1bx2cx3dx4ex5fx6gx7hここで、x1はヨウ素の濃度であり、x2はヨウ化カリウムの濃度であり、x3は第1槽の温度であり、x4およびx5は第2槽の2つの部分の温度であり、x6は第1オーブンの温度であり、x7は第2オーブンの温度である。加えて、a、b、c、d、e、fおよびgは回帰係数であり、定数hはPLSによって計算され得る。本発明の発明者は、第1槽の温度、第2槽の2つの部分の温度、オーブンの温度、および第2槽の濃度ヨウ素およびカリウムの濃度を含む7つの変数を入力データとして用いて、重回帰分析を実施した。その結果、0.9006の相関係数が得られ、PVAフィルムからの偏光フィルムの予測透過率は、図4に示すように、同一のPVAフィルムからの偏光フィルムの測定透過率に対して90以上の精度を示し得ることが判明した。一方で、偏光フィルムの準備のための本発明の装置はさらに、洗浄されたPVAフィルムを膨潤するための第1付属槽1Aと、染色されたPVAフィルムを洗浄するための第2付属槽2Aと、を含むことができる。例えば、付属槽1Aは、第1槽と第2槽との間に配置され得、一方、付属槽2Aは、第2槽と第3槽との間に配置され得る。本発明はまた、上述のような準備装置によって形成された偏光フィルムの上部および底部側のそれぞれに保護フィルムを取り付けることによって作られる偏光シートを提供する。保護フィルムは、三酢酸セルロースTACを含むことができる。本発明はまた、偏光フィルムを準備するための方法を提供する。より具体的には、基板フィルムをヨウ素で染色し、そして連続工程を介してそれを配向することによる、偏光特性を示すフィルム偏光フィルムの準備方法である。このような方法は、第1槽において基板フィルムとしてのPVAフィルムを洗浄し、第1槽温度計を用いて第1槽の温度を測定する、第1プロセス;洗浄されたPVAフィルムを、ヨウ素溶液を含む第2槽に浸し、それを染色し、第2槽温度計および第2槽密度計を用いて第2槽の温度および濃度を測定する、第2プロセス;第3槽においてヨウ素で染色されたPVAフィルムを延伸ローラーによって延ばし、PVAフィルムの染色ヨウ素を配向させる、第3プロセス;オーブンにおいてヨウ素が配向されたPVAフィルムを乾燥させ、オーブン温度計を用いてオーブンの温度を測定する、乾燥段階;および第1および第2槽、およびオーブンの上記温度計、ならびに第2槽の密度計によって測定された入力データの特徴に関する情報、および連続工程に導入されるPVAフィルムの特徴に関する情報に基づき、偏光フィルムの透過率を予測し、そして、第1および第2槽、およびオーブンの温度、ならびに第2槽に供給される組成物の量を制御する、制御プロセス;を含むことができる。したがって、偏光フィルムの透過率に顕著に影響を及ぼす、第1槽およびオーブンの温度、および第2槽の温度および濃度を含む幾つかのデータ、ならびに連続工程に導入されるPVAフィルムの特徴に関する情報に基づき、偏光フィルムの透過率は成功裏に予測され得、それ故に、第2槽に供給される組成物の量、ならびに第1および第2槽、およびオーブンの温度は、予測透過率に応じて制御され得る。結果として、PVAフィルムの損失を最小化することができる。例えば、PVAフィルムは染色の間、20から40°Cでヨウ素溶液を含む第2槽に浸され得、乾燥プロセスの間、40から60°Cでオーブンにおいて乾燥され得る。一方、ここで使用されるヨウ素溶液は、0.01から1wt.のヨウ素および0.01から10wt.のヨウ化カリウムを含む水溶液であり得る。場合によっては、前述の第3プロセスは、延伸ローラーの回転のばらつきに応じて第4および第5プロセスに分けられ得、ここでPVAフィルムは、第4プロセスの間に1.5から3.0倍の延伸比を示すことができ、一方で、第5プロセスの間は、2.0から3.0倍の延伸比を有する。したがって、上述の第3プロセス後に得られたPVAフィルムは、少なくとも3.5倍の全延伸比を有することができ、故に、優れた光学特性を有する偏光フィルムの製造を可能にする。本発明の好ましい実施形態によると、偏光フィルムの準備方法はさらに、膨潤タンクで洗浄されたPVAフィルムを膨潤させる第1プロセス1Aと、洗浄タンクで染色されたPVAフィルムを洗浄する第2付属プロセス2Aと、を含むことができ、故に、改善された光学特性を有する偏光フィルムの製造が可能になる。上記および他の目的、特徴および本発明の他の利点は、添付の図面と併用される以下の詳細な説明からより明確に理解されよう。本発明は、添付図面を参照して、より詳細に説明される。しかしながら、これらは本発明を例示する目的のみのために提供され、本発明の範囲および精神を制限すると解釈されるべきではない。図1は、本発明の一実施形態による偏光フィルムを準備するための装置を示す、概略ブロック図である。図1を参照すると、本発明による偏光フィルムを準備するための装置90は、基板フィルムとしてのポリビニルアルコールPVAフィルムを洗浄するための第1槽10;洗浄されたPVAフィルムを膨潤させるための第1付属1A槽20;洗浄されたPVAフィルムがヨウ素溶液に浸され、その中で染色される、第2槽30;染色されたPVAフィルムを洗浄するための第2付属2A槽40;ヨウ素で染色されたPVAフィルムが延伸ローラーによって延ばされ、それ故に染色ヨウ素が配向される、第3槽50;ヨウ素が配向されたPVAフィルムを乾燥させるためのオーブン60;中央制御装置80からの透過率予測の結果に基づき、第2槽30に供給される組成物を補充する組成物フィーダー70;および中央制御装置80;を含む。したがって、第1槽10に導入されるPVAフィルムは、1A槽20、第2槽30、2B槽40、第3槽50およびオーブン60を順次的な順番で通過することができ、偏光フィルムをもたらす。第1槽10およびオーブン60はそれぞれ、その温度を測定するための温度計12および62を有することができ、一方、第2槽30は、その温度を測定するための第2槽温度計32と、組成物の濃度を測定するための第2槽密度計34と、を有することができる。加えて、第2槽温度計32は、第2槽において2地点で温度を測定することができ、第2槽に含まれる組成物は、ヨウ素およびヨウ化カリウムを含むことができる。中央制御装置80は、第1槽10および第2槽30およびオーブン60の温度計12、32および62によってそれぞれ測定された温度T10、T30およびT60、ならびに第2槽30の密度計34によって測定された第2槽の濃度C30を含む幾つかのデータ、および連続工程に導入されるPVAフィルムの特徴に基づき、偏光フィルムの透過率を予測することができ、そして、第2槽に供給される組成物の量、ならびに第1槽10、第2槽、およびオーブン60それぞれの温度を制御することができる。第2槽の濃度C30は、ヨウ素およびヨウ化カリウムの全体の濃度であり得、PVAフィルムの透過率予測は、PLSに基づくPVAフィルム透過率モデルとして、重回帰分析によって実施され得る。図2は、本発明の別の実施形態による偏光フィルムを準備するための方法を示す、概略フローチャートである。図1とともに図2を参照すると、本発明による偏光フィルムの準備方法900は、第1槽10において基板フィルムとしてのPVAフィルムを洗浄し、第1槽温度計12を用いて第1槽の温度T10を測定する、第1プロセス100;膨潤タンク20で洗浄されたPVAフィルムを膨潤させる、第1付属1Aプロセス200;洗浄されたPVAフィルムを、ヨウ素溶液を含む第2槽30に浸し、それを染色し、第2槽温度計32および第2槽密度計34を用いて第2槽の温度T30および濃度C30を測定する、第2プロセス300;第2付属2A槽40で染色されたPVAフィルムを洗浄する、第2付属2Aプロセス400;第3槽50においてヨウ素で染色されたPVAフィルムを延伸ローラーによって延ばし、PVAフィルムの染色ヨウ素を配向させる、第3プロセス500;オーブン60においてヨウ素が配向されたPVAフィルムを乾燥し、オーブン温度計62を用いてオーブンの温度を測定する、乾燥プロセス600;および第1および第2槽、およびオーブンの上記温度計12、32および62、ならびに第2槽の密度計34によって測定された入力データの特徴T10、T30、T60およびC30に関する情報、および連続工程に導入されるPVAフィルムの特徴に関する情報に基づき、中央制御装置80を用いて偏光フィルムの透過率を予測し、そして、第1および第2槽10および30、およびオーブン60の温度T10、T30およびT60、ならびに第2槽30に供給される組成物の量を制御する、制御プロセス800;を含む。第2プロセス300では、PVAフィルムは20から40°Cで、ヨウ素溶液を含む第2槽30に浸され、そして染色される。その後、PVAフィルムは乾燥プロセス600において、40から60°Cで、オーブン60で乾燥される。図3は、本発明の別の実施形態による偏光フィルムを準備するための装置を示す、概略ブロック図である。図1および2とともに図3を参照すると、偏光シート108は、それぞれ三酢酸セルロースTACから作られた保護フィルム104および106を、図1に示された偏光フィルムの準備のための装置90に応じて準備された偏光フィルム102の上部および底部に取り付けることによって、作られ得る。上述の第3プロセス500は、延伸ローラーの回転のばらつきに応じて分離された、第4槽52を用いる第4プロセス502と第5槽54を用いる第5プロセス504とを含むことができ、ここで、第4プロセス502で形成されたPVAフィルムは、1.5から3.0倍の延伸比を有することができ、一方で、第5プロセス504で形成されたPVAフィルムは、2.0から3.0倍の延伸比を有することができる。図5は、部分最小二乗法PLSの7個の主なプロセスパラメータと回帰係数との相関を示すグラフである。図5を参照すると、ヨウ素の濃度、カリウムの濃度、第1槽槽1の温度および第2槽のうちの槽2の温度を含むいくつかのデータは、PVAフィルムの透過率に対して負の相関を示し、一方で、第2槽のうちの槽3の温度、およびコンポーネントオーブン、つまりオーブン1およびオーブン2の温度は、PVAフィルムの透過率に対して正の相関を有することが判明した。さらに、透過率はPVAフィルムの厚さに逆相関するため、PVAフィルムの厚さを増加することは、透過率の低下をもたらすことがある。当業者は、添付の特許請求の範囲に規定された本発明の範囲および精神を逸脱することなく、前述の記載に基づいて様々な修正および変更が可能であることが理解されよう。